(57)【要約】  三次元オープンセル格子を含み、（ａ）水非混和性の非水性媒体中に溶解可能なポリマー材料 １０〜７０重量％、および（ｂ）界面活性剤 ３０〜９０重量％を含有する、非水性媒体に溶解可能または分散可能な多孔質体であって、前記多孔質体が水銀ポロシメトリーで測定した場合に少なくとも３ｍｌ／ｇの細孔容積を有する、多孔質体。【特許請求の範囲】
【請求項１】
三次元オープンセル格子を含む、非水性媒体に溶解可能または分散可能な多孔質体であって、
（ａ）水非混和性の非水性媒体に溶解可能なポリマー材料 １０〜７０重量％、および
（ｂ）界面活性剤 ３０〜９０重量％、
を含有し、
前記多孔質体が水銀ポロシメトリーで測定した場合に少なくとも約３ｍｌ／ｇの細孔容積を有する、多孔質体。
【請求項２】
前記多孔質体が、粉末、ビーズ、又は成形体の形態である、請求項１に記載の多孔質体。
【請求項３】
前記ポリマー材料が、以下の（コ）モノマー類：
アルケン類；ジエン類；ウレタン類；ビニルエステル類；スチレン系（コ）モノマー；アルキル（メタ）アクリラート類；アルキル（メタ）アクリルアミド類；（メタ）アクリロニトリル類；ビニルエーテル類；イミド類；アミド類；無水物類；エステル類；エーテル類；カーボナート類；イソチオシアナート類；シラン類；シロキサン類；スルホン類；芳香族および脂肪族アルコール類；芳香族および脂肪族酸類；芳香族および脂肪族アミン類、
の１種以上から合成されるホモポリマーもしくはコポリマーである、請求項１又は２に記載の多孔質体。
【請求項４】
前記ポリマー材料が、ポリスチレンまたはポリ酢酸ビニルである、請求項３に記載の多孔質体。
【請求項５】
前記多孔質ポリマー体が、ポリマー格子内に組み込まれた、水溶性物質および／または非水溶性物質を有する、請求項１〜４のいずれか一項に記載の多孔質体。
【請求項６】
前記水溶性物質が、水溶性ビタミン類；水溶性蛍光剤；活性塩化水和アルミニウム；漂白触媒として使用される遷移金属錯体；水溶性ポリマー；ジエチレントリアミン五酢酸（ＤＴＰＡ）；Ｃ８を超える鎖長を含む一級または二級アルコールのサルフェート、またはこれらの混合物から選択される、請求項５に記載の多孔質体。
【請求項７】
前記非水溶性物質が、抗菌剤；抗ふけ剤；美白剤；蛍光剤；消泡剤；ヘアーコンディショニング剤；布帛コンディショニング剤；スキンコンディショニング剤；染料；ＵＶ保護剤；漂白剤もしくは漂白剤前駆体；抗酸化剤；殺虫剤；農薬；除草剤；香料もしくはその前駆体；香味料もしくはその前駆体；薬学的活性物質；疎水性ポリマー材料、ならびにそれらの混合物から選択される、請求項５に記載の多孔質体。
【請求項８】
三次元オープンセル格子を含む、非水性媒体に溶解可能または分散可能な多孔質体の製造方法であって、
前記多孔質体が、
（ａ）水非混和性の非水性媒体中に溶解可能なポリマー材料 １０〜７０重量％、および
（ｂ）界面活性剤 ３０〜９０重量％、
を含有し、
前記多孔質体が（以下に説明する）水銀ポロシメトリーで測定した場合に少なくとも約３ｍｌ／ｇの細孔容積を有し、
以下の工程：
（ａ）ポリマー材料と界面活性剤との液体媒体中の均質混合物を準備する工程、
（ｂ）前記液体媒体を急速凍結させるために有効な温度の液体寒剤を準備する工程、
（ｃ）前記液体媒体の凍結温度未満の温度で、前記液体媒体を急速凍結させるために有効な時間、前記液体媒体を前記液体寒剤で冷却する工程、および
（ｄ）凍結した前記液体媒体を凍結乾燥させて、昇華により前記液体媒体を除去することにより多孔質体を形成する工程、
を含む、製造方法。
【請求項９】
前記液体媒体の冷却を、噴霧した油中水型エマルションを前記液体寒剤中にスプレーすることにより；油中水型エマルションの液滴を前記液体寒剤中に滴下することにより；または、油中水型エマルションを型に注ぎ、前記型中で前記エマルションを冷却することにより行う、請求項８に記載の方法。
【請求項１０】
前記ポリマー材料が、以下の（コ）モノマー類：
アルケン類；ジエン類；ウレタン類；ビニルエステル類；スチレン系（コ）モノマー；アルキル（メタ）アクリラート類；アルキル（メタ）アクリルアミド類；（メタ）アクリロニトリル類；ビニルエーテル類；イミド類；アミド類；無水物類；エステル類；エーテル類；カーボナート類；イソチオシアナート類；シラン類；シロキサン類；スルホン類；芳香族および脂肪族アルコール類；芳香族および脂肪族酸類；芳香族および脂肪族アミン類、
の１種以上から合成されるホモポリマーもしくはコポリマーである、請求項８又は９に記載の方法。
【請求項１１】
前記ポリマー物質が、ポリスチレンまたはポリ酢酸ビニルである、請求項１０に記載の方法。
【請求項１２】
前記界面活性剤が、非イオン性、陰イオン性、陽イオン性、又は両性イオン性である、請求項９〜１１のいずれか一項に記載の方法。
【請求項１３】
前記界面活性剤が常温で固体である、請求項９〜１２のいずれか一項に記載の方法。
【請求項１４】
前記界面活性剤が３〜６のＨＬＢ値を有する、請求項９〜１３のいずれか一項に記載の方法。
【請求項１５】
前記界面活性剤が、エトキシル化トリグリセリド類；脂肪アルコールエトキシレート類；アルキルフェノールエトキシレート類；脂肪酸エトキシレート類；脂肪アミドエトキシレート類；脂肪アミンエトキシレート類；ソルビタンアルカノエート類；エチル化ソルビタンアルカノエート類；アルキルエトキシレート類；プルロニックス；アルキルポリグルコシド類；ステアロールエトキシレート類；アルキルポリグリコシド類；アルキルエーテルサルフェート類；アルキルエーテルカルボキシレート類；アルキルベンゼンスルホネート類；アルキルエーテルホスフェート類；ジアルキルスルホスクシネート類；アルキルスルホネート類；石けん類；アルキルサルフェート類；アルキルカルボキシレート類；アルキルホスフェート類；パラフィンスルホネート類；二級ｎ−アルカンスルホネート類；α−オレフィンスルホネート類；イセチオネートスルホネート類；脂肪アミン塩類；脂肪ジアミン塩類；第四級アンモニウム化合物類；ホスホニウム界面活性剤；スルホニウム界面活性剤；スルホキソニウム界面活性剤；アミノ酸（例えば、グリシン、ベタイン、アミノプロピオン酸等）のＮ−アルキル誘導体；イミダゾリン界面活性剤；アミンオキシド類；アミドベタイン類；およびこれらの混合物、から選択される、請求項９〜１４のいずれか一項に記載の方法。
【請求項１６】
前記均質混合物が油中水型エマルションである、請求項９に記載の方法。
【請求項１７】
前記エマルションの不連続相が前記エマルションの１０〜９５体積％を占める、請求項１６に記載の方法。
【請求項１８】
前記エマルションの不連続相が前記エマルションの２０〜６０体積％を占める、請求項１６に記載の方法。
【請求項１９】
前記エマルションの不連続相が、アルカン類；環式炭化水素類；ハロゲン化アルカン類；エステル類；ケトン類；エーテル類；揮発性環状シリコーン類；およびそれらの混合物、から選択される、請求項１６に記載の方法。
【請求項２０】
請求項１〜７のいずれか一項に記載の多孔質体を非水性媒体に曝すことによって形成された、ポリマー材料と界面活性剤とを含む溶液又は分散液。
【請求項２１】
前記親水性物質をその中に含有する請求項５に記載の多孔質体を、非水性媒体に曝すことによって形成された、ポリマー材料、界面活性剤、および親水性物質を含む溶液もしくは分散液。
【発明の詳細な説明】
【技術分野】
【０００１】
本発明は、非水性媒体中に溶解可能または分散可能な多孔質体、および、そのような多孔質体の製造方法に関する。
【背景技術】
【０００２】
同時係属している国際特許出願ＰＣＴ／ＧＢ０３／０３２２６（本出願人に譲渡されている）は、０．２〜５ｍｍの範囲の平均ビーズ直径をもち、水溶性ポリマー物質の三次元オープンセル格子を含む、多孔質ビーズの形成について記載している。
【特許文献１】国際特許出願ＰＣＴ／ＧＢ０３／０３２２６号明細書
【発明の開示】
【発明が解決しようとする課題】
【０００３】
本発明の目的は、非水性媒体と接触した場合に速やかに溶解または分散する高度な多孔質体を提供することである。さらに、そのような多孔質体を製造するための簡単かつ有効な方法を提供することも本発明の目的である。
【課題を解決するための手段】
【０００４】
本発明の第一の側面によれば、三次元オープンセル格子を含む、非水性媒体に溶解可能または分散可能な多孔質体であって、
（ａ）水非混和性の非水性媒体に溶解可能なポリマー材料 １０〜９５重量％、および
（ｂ）界面活性剤 ５〜９０重量％、
を含有し、
前記多孔質体は、（以下に説明する）水銀ポロシメトリーで測定した場合に少なくとも約３ｍｌ／ｇの細孔容積を有する、多孔質体を提供する。
【０００５】
本発明の多孔質体は、好ましくは、ポリマー材料を１０から８０重量％と、界面活性剤を２０から９０重量％とを含有する。より好ましくは、本発明の多孔質体は、ポリマー材料を２０から７０重量％と、界面活性剤を３０から８０重量％とを含有する。
【０００６】
本発明を実施するためには、この多孔質体を非水性媒体に曝すと格子内に含有された物質が急速に分散されるように、多孔質体が急速に溶解または分散することも重要である。この格子の性質は、多孔質体の分散が３分未満、好ましくは２分未満、より好ましくは３０秒未満の間に起こるべきである。
【発明を実施するための最良の形態】
【０００７】
好ましいポリマー材料としては、以下の（コ）モノマー類：
アルケン類（例えば、エチレンまたはプロピレン）；ジエン類（例えば、ブタジエン）；ウレタン類；ビニルエステル類（例えば、酢酸ビニル）；スチレン系（コ）モノマー（例えば、スチレンまたはαメチルスチレン）；アルキル（メタ）アクリラート類（例えば、メタクリル酸メチルまたはアクリル酸ブチル）；アルキル（メタ）アクリルアミド類（例えば、ブチルアクリルアミドまたはデシルメタクリルアミド）；（メタ）アクリロニトリル類；ビニルエーテル類（例えば、メチルビニルエーテル）；イミド類；アミド類；無水物類；エステル類；エーテル類；カーボナート類；イソチオシアナート類；シラン類；シロキサン類；スルホン類；芳香族および脂肪族アルコール類（例えば、エチレングリコールまたは1,4-ベンゼンジメタノール）；芳香族および脂肪族酸類（例えば、フタル酸またはアジピン酸）；芳香族および脂肪族アミン類（例えば、ヘキサメチレンジアミン）、
の１種以上から合成されるホモポリマーもしくはコポリマーが挙げられる。
【０００８】
ポリマー材料がコポリマーである場合、統計コポリマー（これまでにランダムコポリマーとしても知られている）、ブロックコポリマー、グラフトコポリマー、又は超分岐コポリマーであってよい。上に列挙したもの以外のコモノマー類も、それらの存在が、得られるポリマー材料の非水溶性の性質を損なうことがない場合は、列挙されたものに加えて含まれうる。
【０００９】
適切なホモポリマーとしては、ポリ酢酸ビニル、ポリスチレン、ポリエチレン、ポリプロピレン、ポリブタジエン、ポリエチレンテレフタレート、ナイロン、ポリジメチルシロキサン、ポリブチルイソシアナート、ポリ（１−オクテン−コ−サルファージオキシド）が挙げられる。
【００１０】
界面活性剤は、非イオン性、陰イオン性、陽イオン性、または両性イオン性であってよく、好ましくは、常温で固体である。好適な非イオン性界面活性剤の例としては、エトキシル化トリグリセリド類；脂肪アルコールエトキシレート類；アルキルフェノールエトキシレート類；脂肪酸エトキシレート類；脂肪アミドエトキシレート類；脂肪アミンエトキシレート類；ソルビタンアルカノエート類；エチル化ソルビタンアルカノエート類；アルキルエトキシレート類；プルロニックス；アルキルポリグリコシド類；ステアロールエトキシレート類、が挙げられる。好適な陰イオン性界面活性剤の例としては、アルキルエーテルサルフェート類；アルキルエーテルカルボキシレート類；アルキルベンゼンスルホネート類；アルキルエーテルホスフェート類；ジアルキルスルホスクシネート類；アルキルスルホネート類；石けん類；アルキルサルフェート類；アルキルカルボキシレート類；アルキルホスフェート類；パラフィンスルホネート類；二級ｎ−アルカンスルホネート類；α−オレフィンスルホネート類；イセチオネートスルホネート類、が挙げられる。好適な陽イオン性界面活性剤の例としては、脂肪アミン塩類；脂肪ジアミン塩類；第四級アンモニウム化合物類；ホスホニウム界面活性剤；スルホニウム界面活性剤；スルホキソニウム界面活性剤、が挙げられる。好適な両性イオン性界面活性剤の例としては、アミノ酸（例えば、グリシン、ベタイン、アミノプロピオン酸等）のＮ−アルキル誘導体；イミダゾリン界面活性剤；アミンオキシド類；アミドベタイン類、が挙げられる。界面活性剤混合物を使ってもよい。
【００１１】
本多孔質ポリマー体のかさ密度は、好ましくは、約０．０１〜約０．３ｇ／ｃｍ３、より好ましくは約０．０５〜約０．２ｇ／ｃｍ３、最も好ましくは約０．０８〜約０．１５ｇ／ｃｍ３の範囲である。
【００１２】
本発明の多孔質体は、ポリマー材料と界面活性剤との液体媒体中の均質混合物（例えば、エマルション）を凍結させ、得られる凍結混合物を凍結乾燥することによって形成できる。
【００１３】
本発明の多孔質体は、非水性媒体に曝すと分散する。本多孔質体を曝すこの非水性媒体は、本多孔質体を分散または溶解することができるいかなる非水性液体であってもよい。本明細書において、用語「非水性」は、少量の水を含有するが、当業者に実質的に非水性とみなされている液体を含む。本多孔質体を曝す非水性媒体は、水混和性であっても水非混和性であってもよい。この非水性媒体は、水非混和性の有機溶媒、例えば、アルカン類（例えば、ヘプタン、ｎ−へキサン、イソオクタン、ドデカン、デカン等）；環式炭化水素類（例えば、トルエン、キシレン、シクロヘキサン等）；ハロゲン化アルカン類（例えば、ジクロロメタン、ジクロロエタン、トリクロロメタン（クロロホルム）、フルオロトリクロロメタン、およびテトラクロロエタン等）；エステル類（例えば、酢酸エチル等）；ケトン類（例えば、2-ブタノン等）；エーテル類（例えば、ジエチルエーテル）；およびこれらの混合物であってよい。好適な水混和性の有機溶媒の例としては、アルコール類（例えば、メタノール、エタノール、イソプロパノール等）；およびアセトン；アセトニトリルまたはテトラヒドロフランが挙げられる。非有機性液体〔例えば、揮発性シリコーン類（例えば、シクロメチコーン）〕も、本多孔質体を曝す非水性媒体として使用することができる。
【００１４】
本多孔質体の格子内に、非水性媒体に溶解可能なポリマー材料を包含させることによって、非水性媒体中に速やかに分散する多孔質体が形成される。したがって、本多孔質体内にとり込まれた、ポリマー材料および他のあらゆる成分は、この非水性媒体中に分散／溶解される。本発明の多孔質体を備えることにより、多孔質体中に含有された物質の非水性媒体中への溶解または分散が容易になり、この溶解／分散は、同じ物質を本発明で必要とされる形態ではない形態で使う場合に観察される溶解／分散より急速である。
【００１５】
本発明はまた、さらなる側面において、本発明の多孔質体を非水性媒体に曝すことにより形成した、ポリマー材料と界面活性剤とを含む溶液または分散液を含む。
【００１６】
本発明はまた、さらなる側面において、親水性物質をその中に含有する本発明の多孔質体を、非水性媒体に曝すことによって形成された、ポリマー材料、界面活性剤、および水溶性（親水性）物質を含む溶液もしくは分散液を含む。
【００１７】
本発明の多孔質体は、ポリマー体が非水性媒体に分散されるときに分散される、水溶性物質をその格子内に含んでいてよい。この水溶性物質は、格子が作られる液体媒体中にこれらの水溶性物質を溶解することにより格子内に組み込むことができる。本発明の多孔質体内に含有された水溶性物質の非水性媒体への分散は、この多孔質体を非水性媒体に曝した場合に非常に改善されることがわかった。好ましい水溶性物質の例としては、水溶性ビタミン類（例えば、ビタミンＣ等）；水溶性蛍光剤〔例えば、4,4'-ビス(スルホスチリル)ビフェニルニナトリウム塩（Tinopal CBS-Xの商品名で販売されている）等〕；活性塩化水和アルミニウム；漂白触媒として使用される遷移金属錯体；水溶性ポリマー〔例えば、イソフタル酸の変性ポリエステル類、ゲロール（gerol）、キサンタン・ガム、ジャガー（jaguar）、またはポリアクリラート類等〕；ジエチレントリアミン五酢酸；一級または二級アルコールのサルフェート（例えば、市販のcocoPAS等）、またはこれらの混合物が挙げられる。
【００１８】
本発明の多孔質体は、ポリマー体が非水性媒体に分散されるときに分散される、非水溶性物質をその格子内に含んでいてよい。この非水溶性物質は、油中水型エマルションの連続油相（それらからこの格子が作られる）中にこれらの非水溶性物質を溶解することにより格子内に組み込むことができる。好ましい非水溶性物質の例としては、抗菌剤；抗ふけ剤；美白剤；蛍光剤；消泡剤；ヘアーコンディショニング剤；布帛コンディショニング剤；スキンコンディショニング剤；染料；ＵＶ保護剤；漂白剤もしくは漂白剤前駆体；抗酸化剤；殺虫剤；農薬；除草剤；香料もしくはその前駆体；香味料もしくはその前駆体；薬学的活性物質；疎水性ポリマー材料、ならびにそれらの混合物が挙げられる。
【００１９】
製品が使用される時点で、親水性物質を分散することが必要とされる場合がある。この場合、本発明の多孔質体は、本発明の多孔質体を非水性環境に曝すことによってこの製品を使用するまで製品中に含有され、使用時に多孔質体格子が壊れ、親水性物質を放出する。  
【００２０】
本発明の多孔質体は、製品（例えば、製品の製造中における、液体製品）中に親水性物質を導入するために使用することができる。この場合、本発明の多孔質体の格子は、
本発明の多孔質体が製造の間に非水性環境に接触したときに壊れ、製造されている製品中に親水性物質をより容易に組み込むことができる形態で、親水性物質を放出する。
【００２１】
本発明の多孔質体は、物質を製品中に組み込むことができる場所にそれらを輸送するために使用してもよい。液体製品を多孔質体に変換することによって、多量の液体を輸送する必要が回避でき、大きなコスト削減と、液体で輸送された場合に潜在的に危険な物質のよりいっそう安全な輸送をもたらすことができる。液体形態で貯蔵または輸送した場合に潜在的に不安定な物質を、本発明の多孔質体中に組み込み、分解の危険をより少なくして貯蔵及び輸送することができる。
【００２２】
潜在的に不安定な親水性物質の本発明の多孔質体中への組み込みは、それらを使用前の貯蔵時の分解から保護することができる。
【００２３】
水銀ポロシメトリーによって（以下に記載するように）測定した本多孔質体の細孔容積は、好ましくは少なくとも約４ｍｌ／ｇ、より好ましくは少なくとも約５ｍｌ／ｇ、さらに好ましくは少なくとも約６ｍｌ／ｇである。例えば、細孔容積は、約３ｍｌ／ｇ〜約３０ｍｌ／ｇ、好ましくは約４ｍｌ／ｇ〜約２５ｍｌ／ｇ、より好ましくは約７ｍｌ／ｇ〜約２０ｍｌ／ｇであってよい。細孔容積は、このような一般的タイプの材料内の気孔容積の非常に良好な尺度を提供する。本ポリマー多孔質体は、粉末、ビーズ、もしくは成形体の形態であってよい。粉末は、ビーズもしくは成形体の形態の多孔質体の粉末化によって調製することができる。
【００２４】
本発明の別の側面によれば、三次元オープンセル格子を含む、非水性媒体に溶解可能または分散可能な多孔質体の製造方法であって、
前記多孔質体が、
（ａ）水非混和性の非水性媒体中に溶解可能なポリマー材料 １０〜９５重量％、および
（ｂ）界面活性剤 ５〜９０重量％、
を含有し、
前記多孔質体が（以下に説明する）水銀ポロシメトリーで測定した場合に少なくとも約３ｍｌ／ｇの細孔容積を有し、
以下の工程：
（ａ）ポリマー材料と界面活性剤との液体媒体中の均質混合物を準備する工程、
（ｂ）前記液体媒体を急速凍結させるために有効な温度の液体寒剤を準備する工程、
（ｃ）前記液体媒体の凍結温度未満の温度で、前記液体媒体を急速凍結させるために有効な時間、前記液体媒体を前記液体寒剤で冷却する工程、および
（ｄ）凍結した前記液体媒体を凍結乾燥させて、昇華により前記液体媒体を除去することにより多孔質体を形成する工程、
を含む、製造方法を提供する。
【００２５】
ポリマー物質と界面活性剤との液体媒体中の均質混合物は、ポリマー材料を含む連続油相、不連続水性相、および界面活性剤を含有する、油中水型エマルションであってよい。
【００２６】
本多孔質体が粉末の形態であるべき場合は、液体媒体の冷却を、液体媒体を液体寒剤中に噴霧した形態でスプレーすることにより行ってもよい。本多孔質体がビーズの形態であるべき場合は、液体媒体の冷却を、液体媒体の液滴を液体寒剤中に滴下することにより行ってもよい。成形体形態の多孔質体は、本液体媒体を型に注ぎ、液体寒剤によってこの液体媒体を冷却することによって作ることができる。成形体を作成するための本発明の好ましい方法においては、液体寒剤で周囲を取り囲まれた予冷した型内に、液体媒体を注ぐ。
【００２７】
凍結された液体媒体は、この凍結された液体媒体を高真空に曝すことによって凍結乾燥することができる。用いる条件は当業者に周知であり、適用する真空度と要する時間は、存在する凍結された液体媒体の全てが昇華によって除去されるようであるべきである。成形された多孔質ポリマー体の場合は、まだ型内にある凍結された液体媒体を用いて凍結乾燥を行ってもよい。あるいは、凍結された液体媒体を型から取り出し、市販の凍結乾燥器で凍結乾燥させてもよい。凍結乾燥工程は、本発明の多孔質体を得るために、最高で約７２時間まで行ってもよい。
【００２８】
上記プロセスは、その中に溶解されたポリマー材料を含む連続油相と、不連続水性相と、本発明の多孔質体中に組み込まれ、かつエマルションの乳化剤として働く界面活性剤とを含む油中水型エマルションを用いることが好ましい。ポリマー材料は、連続相中に約１〜５０重量％の濃度で存在することが好ましい。ポリマー材料は、連続相中に約３〜１０重量％の濃度で存在することがさらに好ましい。
【００２９】
油中水型エマルション中の乳化剤としての使用に適した界面活性剤は、好ましくは、３〜６の範囲のＨＬＢ値を有する。界面活性剤は、液体媒体中に約１〜約６０重量％の濃度で存在することが好ましい。さらに好ましくは、界面活性剤は、液体媒体中に約２〜約４０重量％の濃度で存在し、なおさらに好ましい濃度は約５〜約２５重量％である。
【００３０】
水中油型エマルションの連続油相は、好ましくは、水性相と非混和性の物質を含み、この物質は液体媒体を急速凍結させるために有効な温度よりも高い温度で凍結し、且つ凍結乾燥段階で昇華によって除去可能である。エマルションの連続油相は、以下の有機溶媒の１種以上から選択してもよい：
アルカン類（例えば、ヘプタン、ｎ−ヘキサン、イソオクタン、ドデカン、デカン等）；環式炭化水素（例えば、トルエン、キシレン、シクロヘキサン等）；ハロゲン化アルカン類、（例えば、ジクロロメタン、ジクロロエタン、トリクロロメタン（クロロホルム）、フルオロトリクロロメタン、およびテトラクロロエタン等）；エステル類（例えば、酢酸エチル等）；ケトン類（例えば、２−ブタノン等）；エーテル類（例えば、ジエチルエーテル等）；揮発性環状シリコーン類（例えば、シクロメチコーン等）。
【００３１】
好ましくは、水性相は、エマルションの約１０〜約９５体積％、さらに好ましくは約２０〜約６０体積％を占める。
【００３２】
本発明のプロセスにおいて、液体寒剤は、ポリマー材料に対して不活性であることが好ましい。好ましくは、この液体寒剤は全ての成分の凍結温度より低い温度であることが好ましく、急速凍結を容易にするためにずっと低い温度であることが好ましい。液体寒剤は、好ましくは、標準温度および標準圧力でガスまたは蒸気である物質の液化物質である。液化液体寒剤は、液体媒体の凍結時に沸点になるか、あるいは外部冷却手段によってその沸点未満に冷却されてもよい。液体寒剤は、以下の群の１種以上から選択されてもよい：液体空気、液体窒素（b.p.-196℃）、液体アンモニア（b.p.-33℃）、液化希ガス（例えば、アルゴン）、液化ハロゲン化炭化水素（例えば、トリクロロエチレン）、クロロフルオロカーボン、フレオン、ヘキサン、ジメチルブテン、イソヘプタン、またはクメン。有機液体と固体二酸化炭素との混合物も、液体寒剤として使用することができる。適切な混合物の例として、クロロホルムもしくはアセトンと固体二酸化炭素（-77℃）、および、ジエチルエーテルと固体二酸化炭素（-100℃）、が挙げられる。液体媒体は凍結乾燥時に好ましくは真空下で除去され、再利用のために回収することが好ましい。非常に低い沸点、不活性さ、除去容易性、および経済性により、液体窒素が好ましい液体寒剤である。
【００３３】
エマルションは、典型的には、当業者に周知の条件下で、例えば、磁気撹拌子、ホモジナイザー、または回転式機械式撹拌機を使用して調製される。
【００３４】
製造された多孔質体は、通常、凍結乾燥段階で生じる２種のタイプの気孔を含む。一方は油相物質の昇華によるものである。この気孔構造は、ポリマー、ポリマーの分子量、ポリマー濃度、不連続相の性質、および／または凍結温度によって変わりうる。気孔構造の他方の種類は、水性相中の水の凍結によって形成された氷の昇華により生じる。
【実施例】
【００３５】
例示のみを目的とし、添付する実施例を参照して、本発明による多孔質体の製造方法をさらに具体的に説明する。
【００３６】
以下に続く実施例においては、細孔容積及びかさ密度は、以下に説明する水銀ポロシメトリーによって測定し、溶解時間は以下に説明するように測定した。
【００３７】
〔水銀ポロシメトリー〕
気孔細孔容積およびかさ密度は、Micromeritics Autopore IV 9500 ポロシメーターを使用した水銀ポロシメトリーにより、０．１０ｐｓｉａ〜６００００．００ｐｓｉａの圧力範囲にわたって記録した。細孔容積は、合計侵入量からビーズ間（気孔サイズ＞１５０μｍ）への水銀の貫入から生じる侵入量を引いて計算した。
【００３８】
〔溶解時間〕
撹拌混合物が目視で透明になるまで、ポリマー体の秤量したサンプルを非水性溶媒と穏やかに撹拌した。混合物が目視で透明になる時間を、溶解時間として記録した。
【００３９】
［実施例１］
ポリマー材料がポリ酢酸ビニルである場合において、非水性媒体に溶解可能または分散可能な、高度な多孔質体を製造するための実験を実施した。これらの多孔質体は、ポリマー約２８．５重量％および界面活性剤約７１．５重量％を含有していた。これらの多孔質体は、油中水型のエマルションを液体窒素中で凍結することによって調製した。このエマルションは、ポリ酢酸ビニルを含有するトルエン連続相と、水を含む不連続相とを含んでいた。ジオクチルスルホコハク酸ナトリウム（ＡＯＴ）を界面活性剤として使用した。
【００４０】
ポリ酢酸ビニルの５％トルエン溶液を、ポリ酢酸ビニル（ＰＶＡｃ Ｍｗ＝８３０００）をトルエンに添加することにより調製した。この溶液のサンプル（２ｍｌ）を、RW11型 Basic IKA パドル撹拌機で撹拌し、ＡＯＴ（０．２５ｇ）を添加し、続いて水（６ｍｌ）を添加して、７５体積％の不連続相を有するエマルションを形成した。
【００４１】
［実施例１ａ］
上述したエマルションをエアブラシから液体窒素中にスプレーした。凍結したエマルションを凍結乾燥器内に一晩置いて、粉末を形成した。
【００４２】
［実施例１ｂ］
上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００４３】
［実施例２］
ポリマー材料がポリ酢酸ビニルである場合において、非水性媒体に溶解可能または分散可能な、高度な多孔質体を製造するための実験を実施した。これらの多孔質体は、ポリマー約５０重量％および界面活性剤約５０重量％を含有していた。これらの多孔質体は、油中水型のエマルションを液体窒素中で凍結することによって調製した。このエマルションは、ポリ酢酸ビニルを含有するトルエン連続相と水を含む不連続相とを含んでいた。ジオクチルスルホコハク酸ナトリウム（ＡＯＴ）を界面活性剤として使用した。
【００４４】
ポリ酢酸ビニルの５％トルエン溶液を、ポリ酢酸ビニル（ＰＶＡｃ Ｍｗ＝８３０００）をトルエンに添加することにより調製した。この溶液のサンプル（４ｍｌ）を、RW11型 Basic IKA パドル撹拌機で撹拌し、ＡＯＴ（０．２ｇ）を添加し、続いてトルエン（６ｍｌ）を添加して、５０体積％の不連続相を有するエマルションを形成した。
【００４５】
ビーカーを恒温容器に置き、液体窒素をビーカーおよび容器の双方に注いだ。上述のように調製したエマルションを、ビーカー中の液体窒素にA-99 FZ Razelシリンジポンプを用いて注射針から滴下した。このビーカーを凍結乾燥器内に一晩置いて、球形ビーズを得た。
【００４６】
［実施例３］
ポリマー材料がポリスチレン（ＰＳ）である場合において、高度な多孔質体を製造するための実験を実施した。この粉末は、ポリマー約７７重量％および界面活性剤約２３重量％を含有していた。この多孔質体は、油中水型のエマルションを液体窒素中で凍結することによって調製した。このエマルションは、ＰＳを含有するシクロヘキサン連続相と水性不連続相とを含んでいた。ジオクチルスルホコハク酸塩（ＡＯＴ）を界面活性剤として使用した。
ＰＳの１０％水性溶液を、ＰＳ（例えばPolysciences社 Ｍｗ＝３００００）をシクロヘキサンに添加することにより調製した。この溶液のサンプル（２ｍｌ）を、RW11型 Basic IKA パドル撹拌機で撹拌し、ＡＯＴ（０．０３ｇ／ＰＳ溶液１ｍｌ）を添加し、続いて水（６ｍｌ）を添加して、７５体積％の不連続相を有するエマルションを形成した。
【００４７】
［実施例３ａ］
上述したエマルションをエアブラシから液体窒素中にスプレーした。凍結したエマルションを凍結乾燥器内に一晩置いて、粉末形態の多孔質体を得た。
【００４８】
［実施例３ｂ］
上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００４９】
［実施例４］
ポリマー材料がポリスチレン（ＰＳ）である場合において、高度な多孔質体を製造するための実験を実施した。この粉末は、ポリマー約７７重量％および界面活性剤約２３重量％を含有していた。この粉末は、油中水型のエマルションを液体窒素中で凍結することによって調製した。このエマルションは、ＰＳを含有するシクロヘキサン連続相と水性不連続相とを含んでいた。ジオクチルスルホコハク酸塩（ＡＯＴ）を界面活性剤として使用した。
【００５０】
ＰＳの１０％水性溶液を、ＰＳ（例えばPolysciences社 Ｍｗ＝３００００）をシクロヘキサンに添加することにより調製した。この溶液のサンプル（２ｍｌ）を、RW11型 Basic IKA パドル撹拌機で撹拌し、ＡＯＴ（０．０６ｇ）を添加し、続いて水（６ｍｌ）を添加して、７５体積％の不連続相を有するエマルションを形成した。上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００５１】
細孔容積とかさ密度を、水銀ポロシメトリーを用いて上述したとおりに測定した。溶解データは、成形体（０．１ｇ）を２０℃でシクロヘキサン（２ｍｌ）中に入れることにより測定した。得られた結果を表１に示した。
【００５２】
上述と同様の方法により、成形体を調製した。これらの成形体を得るもととなったエマルションは、ＰＳ（２ｍｌ：１０重量％のシクロヘキサン溶液）と、ＡＯＴ（表１で設定した）と、適切な量の水とを含有していた。
【００５３】
【表１】
2007519787.tif 000002
【００５４】
比較の目的で観察したところ、業者から供給されたままのポリスチレンは５８分前後の溶解時間を有していた。
【００５５】
［実施例５］
ポリマー材料がポリスチレン（ＰＳ）である場合において、高度な多孔質体を製造するための実験を実施した。これらの多孔質体は、ポリマー約７７重量％および界面活性剤約２３重量％を含有していた。これらの多孔質体は、油中水型のエマルションを液体窒素中で凍結することによって調製した。このエマルションは、ＰＳを含有するシクロヘキサン連続相と水性不連続相とを含んでいた。オレイン酸ソルビタン（ＳＰＡＮ ８０）を界面活性剤として使用した。
【００５６】
ＰＳの１０％シクロヘキサン溶液を、ＰＳ（Polysciences社より、Ｍｗ＝３００００）をシクロヘキサンに添加することにより調製した。この溶液のサンプル（３ｍｌ）を、RW11型 Basic IKA パドル撹拌機で撹拌し、オレイン酸ソルビタン（０．１ｍｌ例えば、Aldrich社）を添加し、続いて水（９ｍｌ）を添加して、７５体積％の不連続相を有するエマルションを形成した。
【００５７】
上述したエマルションを、液体窒素中に置かれたビーカーに入れて、エマルションを凍結させた。ビーカー中のこの凍結したエマルションを凍結乾燥器内に一晩置いて、ビーカーの型で作られた多孔質成形体を得た。
【００５８】
上述と同様の方法により、不連続相を０体積％、３０体積％、６７体積％有するエマルションから成形体を調製した。これらの成形体を得るもととなったエマルションは、ＰＳ（３ｍｌ：１０重量％のシクロヘキサン溶液）およびオレイン酸ソルビタン（０．１ｍｌ／ＰＳ溶液３ｍｌ）と適切な量の水とを使用して調製した。
【００５９】
下記の表において、連続相を０％含む成形体は、ＰＳ溶液とオレイン酸ソルビタンとから水なしで調製した。細孔容積とかさ密度を、水銀ポロシメトリーを用いて上述したとおりに測定した。溶解データは、成形体（０．１ｇ）を２０℃でシクロヘキサン（２ｍｌ）中に入れることにより測定した。得られた結果を表２に示した。
【００６０】
【表２】
2007519787.tif 000003
【００６１】
比較の目的で観察したところ、業者から供給されたポリスチレンは５８分前後の溶解時間を有していた。
【００６２】
［実施例６］
ポリマー材料がポリスチレン（ＰＳ）である場合において、高度な多孔質体を製造するための実験を実施した。これらの多孔質体は、ポリマー約７１重量％および界面活性剤約２９重量％を含有していた。これらの多孔質体は、油中水型のエマルションを液体窒素中で凍結することによって調製した。このエマルションは、ＰＳを含有するシクロヘキサン連続相と水性不連続相とを含んでいた。Steareth-2（Brij-72）を界面活性剤として使用した。
【００６３】
ＰＳの１０％シクロヘキサン溶液を、ＰＳ（Polysciences社より、Ｍｗ＝３００００）をシクロヘキサンに添加することにより調製した。この溶液のサンプル（３ｍｌ）を、RW11型 Basic IKA パドル撹拌機で撹拌し、Steareth-2（０．１２ｇ）を添加し、続いて水（９ｍｌ）を添加して、７５体積％の不連続相を有するエマルションを形成した。
【００６４】
上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００６５】
細孔容積とかさ密度を、水銀ポロシメトリーを用いて上述したとおりに測定し、それぞれ４．２２ｍｌ／ｇおよび０．１６６ｇ／ｃｍ３であった。
【００６６】
［実施例７］
ポリマー材料がポリ酢酸ビニルである場合において、親水性染料を含有し、非水性媒体に溶解可能または分散可能な、高度な多孔質体を製造するための実験を実施した。これらの多孔質体は、ポリマー約２８重量％、界面活性剤約６９重量％、および染料約３重量％を含有していた。これらの多孔質体は、油中水型のエマルションを液体窒素中で凍結することによって調製した。このエマルションは、ポリ酢酸ビニルを含有するトルエン連続相と、水および染料を含む不連続相とを含んでいた。ジオクチルスルホコハク酸ナトリウム（ＡＯＴ）を界面活性剤として使用した。
【００６７】
ポリ酢酸ビニルの５％トルエン溶液を、ポリ酢酸ビニル（ＰＶＡｃ Ｍｗ＝８３０００）をトルエンに添加することにより調製した。この溶液のサンプル（２ｍｌ）を、RW11型 Basic IKA パドル撹拌機で撹拌し、direct yellow 50（０．０１ｇ）およびＡＯＴ（０．２５ｇ）を添加し、続いて水（６ｍｌ）を添加して、７５体積％の不連続相を有するエマルションを形成した。
【００６８】
［実施例７ａ］
上述したエマルションをエアブラシから液体窒素中にスプレーした。凍結したエマルションを凍結乾燥器内に一晩置いて、粉末形態の多孔質体を得た。
【００６９】
［実施例７ｂ］
上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００７０】
［実施例７ｃ］
ビーカーを恒温容器に置き、液体窒素をビーカーおよび容器の双方に注いだ。上述により調製したエマルションを、ビーカー中の液体窒素にA-99 FZ Razelシリンジポンプを用いて注射針から滴下した。このビーカーを凍結乾燥器内に一晩置いて、球形ビーズを得た。
【００７１】
［実施例８］
ポリマー材料がポリ酢酸ビニルである場合において、疎水性染料を含有し、非水性媒体に溶解可能または分散可能な、高度な多孔質体を製造するための実験を実施した。これらの多孔質体は、ポリマー約２８重量％、界面活性剤約６９重量％、および染料約３重量％を含有していた。これらの多孔質体は、油中水型のエマルションを液体窒素中で凍結することによって調製した。このエマルションは、ポリ酢酸ビニルと染料とを含有するトルエン連続相と、水を含む不連続相とを含んでいた。ジオクチルスルホコハク酸ナトリウム（ＡＯＴ）を界面活性剤として使用した。
【００７２】
ポリ酢酸ビニルの５％トルエン溶液を、ポリ酢酸ビニル（ＰＶＡｃ Ｍｗ＝８３０００）をトルエンに添加することにより調製した。この溶液のサンプル（２ｍｌ）を、RW11型 Basic IKA パドル撹拌機で撹拌し、solvent green 3 dye（０．０１ｇ）およびＡＯＴ（０．２５ｇ）を添加し、続いて水（６ｍｌ）を添加して、７５体積％の不連続相を有するエマルションを形成した。
【００７３】
［実施例８ａ］
上述したエマルションをエアブラシから液体窒素中にスプレーした。凍結したエマルションを凍結乾燥器内に一晩置いて、粉末形態の多孔質体を得た。
【００７４】
［実施例８ｂ］
上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【００７５】
［実施例９］
ポリマー材料がポリ酢酸ビニルである場合において、疎水性染料を含有し、非水性媒体に溶解可能または分散可能な、高度な多孔質体を製造するための実験を実施した。これらの多孔質体は、ポリマー約３３重量％、界面活性剤約５４重量％、および染料１３重量％を含有していた。これらの多孔質体は、油中水型のエマルションを液体窒素中で凍結することによって調製した。このエマルションは、ポリ酢酸ビニルと染料とを含有するトルエン連続相と、水を含む不連続相とを含んでいた。ジオクチルスルホコハク酸ナトリウム（ＡＯＴ）を界面活性剤として使用した。
【００７６】
ポリ酢酸ビニルの２．５％トルエン溶液を、ポリ酢酸ビニル（ＰＶＡｃ Ｍｗ＝８３０００）をトルエンに添加することにより調製した。この溶液のサンプル（１２ｍｌ）を、RW11型 Basic IKA パドル撹拌機で撹拌し、solvent green 3 dye（０．１２ｇ）およびＡＯＴ（０．５ｇ）を添加し、続いて水（１２ｍｌ）を添加して、７５体積％の不連続相を有するエマルションを形成した。
【００７７】
ビーカーを恒温容器に置き、液体窒素をビーカーおよび容器の双方に注いだ。上述により調製したエマルションを、ビーカー中の液体窒素にA-99 FZ Razelシリンジポンプを用いて注射針〔ゲージ１９〕から滴下した。このビーカーを凍結乾燥器内に一晩置いて、球形ビーズ〔直径２〜３ｍｍ〕を得た。
【００７８】
［実施例１０］
ポリマー材料がポリスチレンである場合において、親水性染料を含有し、非水性媒体に溶解可能または分散可能な、高度な多孔質体を製造するための実験を実施した。これらの多孔質体は、ポリマー約６０重量％、界面活性剤約１６重量％、および染料約２４重量％を含有していた。これらの多孔質体は、油中水型のエマルションを液体窒素中で凍結することによって調製した。このエマルションは、ポリスチレンを含有するシクロヘキサン連続相と、水および染料を含む不連続相とを含んでいた。ジオクチルスルホコハク酸ナトリウム（ＡＯＴ）を界面活性剤として使用した。
【００７９】
ポリスチレンの１０％シクロヘキサン溶液を、ポリスチレン（ＰＳ、Polysciences社より、Ｍｗ＝３００００）をシクロヘキサンに添加することにより調製した。この溶液のサンプル（２ｍｌ）を、RW11型 Basic IKA パドル撹拌機で撹拌し、ＡＯＴ（０．０５４ｇ）と、メチルオレンジ（０．１６ｇ）の水溶液を添加して、５０体積％の不連続相を有するエマルションを形成した。
【００８０】
上述したエマルションをエアブラシから液体窒素中にスプレーした。凍結したエマルションを凍結乾燥器内に一晩置いて、粉末形態の多孔質体を得た。
【００８１】
この粉末（０．１ｇ）を２０℃でシクロヘキサン（２ｍｌ）に入れて溶解時間を測定したところ、２２秒であった。
【００８２】
［実施例１１］
ポリマー材料がポリスチレンである場合において、疎水性染料を含有し、非水性媒体に溶解可能または分散可能な、高度な多孔質体を製造するための実験を実施した。これらの多孔質体は、ポリマー約６０重量％、界面活性剤約１６重量％、および染料約２４重量％を含有していた。これらの多孔質体は、油中水型のエマルションを液体窒素中で凍結することによって調製した。このエマルションは、ポリスチレンを含有するシクロヘキサン連続相と、水および染料を含む不連続相とを含んでいた。ジオクチルスルホコハク酸ナトリウム（ＡＯＴ）を界面活性剤として使用した。
【００８３】
ポリスチレンの１０％シクロヘキサン溶液を、ポリスチレン（ＰＳ、Polysciences社より、Ｍｗ＝３００００）と、oil blue dye（０．０８重量％）とをシクロヘキサンに添加することにより調製した。この溶液のサンプル（２ｍｌ）を、RW11型 Basic IKA パドル撹拌機で撹拌し、ＡＯＴ（０．０５４ｇ）と、水２ｍｌとを添加して、５０体積％の不連続相を有するエマルションを形成した。
【００８４】
上述したエマルションをエアブラシから液体窒素中にスプレーした。凍結したエマルションを凍結乾燥器内に一晩置いて、粉末形態の多孔質体を得た。
【００８５】
この粉末（０．１ｇ）を２０℃でシクロヘキサン（２ｍｌ）に入れて溶解時間を測定したところ、１１秒であった。
【手続補正書】
【提出日】平成17年10月10日(2005.10.10)
【手続補正１】
【補正対象書類名】特許請求の範囲
【補正対象項目名】全文
【補正方法】変更
【補正の内容】
【特許請求の範囲】
【請求項１】
三次元オープンセル格子を含む、非水性媒体に溶解可能または分散可能な多孔質体であって、
（ａ）水非混和性の非水性媒体に溶解可能なポリマー材料 １０〜９５重量％、および
（ｂ）界面活性剤 ５〜９０重量％、
を含有し、
前記多孔質体が水銀ポロシメトリーで測定した場合に少なくとも３ｍｌ／ｇの細孔容積を有する、多孔質体。
【請求項２】
前記多孔質体が、粉末、ビーズ、又は成形体の形態である、請求項１に記載の多孔質体。
【請求項３】
前記ポリマー材料が、以下の（コ）モノマー類：
アルケン類；ジエン類；ウレタン類；ビニルエステル類；スチレン系（コ）モノマー；アルキル（メタ）アクリラート類；アルキル（メタ）アクリルアミド類；（メタ）アクリロニトリル類；ビニルエーテル類；イミド類；アミド類；無水物類；エステル類；エーテル類；カーボナート類；イソチオシアナート類；シラン類；シロキサン類；スルホン類；芳香族および脂肪族アルコール類；芳香族および脂肪族酸類；芳香族および脂肪族アミン類、
の１種以上から合成されるホモポリマーもしくはコポリマーである、請求項１又は２に記載の多孔質体。
【請求項４】
前記ポリマー材料が、ポリスチレンまたはポリ酢酸ビニルである、請求項３に記載の多孔質体。
【請求項５】
前記多孔質ポリマー体が、ポリマー格子内に組み込まれた、水溶性物質および／または非水溶性物質を有する、請求項１〜４のいずれか一項に記載の多孔質体。
【請求項６】
前記水溶性物質が、水溶性ビタミン類；水溶性蛍光剤；活性塩化水和アルミニウム；漂白触媒として使用される遷移金属錯体；水溶性ポリマー；ジエチレントリアミン五酢酸（ＤＴＰＡ）；Ｃ８を超える鎖長を含む一級または二級アルコールのサルフェート、またはこれらの混合物から選択される、請求項５に記載の多孔質体。
【請求項７】
前記非水溶性物質が、抗菌剤；抗ふけ剤；美白剤；蛍光剤；消泡剤；ヘアーコンディショニング剤；布帛コンディショニング剤；スキンコンディショニング剤；染料；ＵＶ保護剤；漂白剤もしくは漂白剤前駆体；抗酸化剤；殺虫剤；農薬；除草剤；香料もしくはその前駆体；香味料もしくはその前駆体；薬理学的活性物質；疎水性ポリマー材料、ならびにそれらの混合物から選択される、請求項５に記載の多孔質体。
【請求項８】
三次元オープンセル格子を含む、非水性媒体に溶解可能または分散可能な多孔質体の製造方法であって、
前記多孔質体が、
（ａ）水非混和性の非水性媒体中に溶解可能なポリマー材料 １０〜９５重量％、および
（ｂ）界面活性剤 ５〜９０重量％、
を含有し、
前記多孔質体が（以下に説明する）水銀ポロシメトリーで測定した場合に少なくとも３ｍｌ／ｇの細孔容積を有し、
以下の工程：
（ａ）ポリマー材料と界面活性剤との液体媒体中の均質混合物を準備する工程、
（ｂ）前記液体媒体を急速凍結させるために有効な温度の液体寒剤を準備する工程、
（ｃ）前記液体媒体の凍結温度未満の温度で、前記液体媒体を急速凍結させるために有効な時間、前記液体媒体を前記液体寒剤で冷却する工程、および
（ｄ）凍結した前記液体媒体を凍結乾燥させて、昇華により前記液体媒体を除去することにより多孔質体を形成する工程、
を含む、製造方法。
【請求項９】
前記液体媒体の冷却を、噴霧した油中水型エマルションを前記液体寒剤中にスプレーすることにより；油中水型エマルションの液滴を前記液体寒剤中に滴下することにより；または、油中水型エマルションを型に注ぎ、前記型中で前記エマルションを冷却することにより行う、請求項８に記載の方法。
【請求項１０】
前記ポリマー材料が、以下の（コ）モノマー類：
アルケン類；ジエン類；ウレタン類；ビニルエステル類；スチレン系（コ）モノマー；アルキル（メタ）アクリラート類；アルキル（メタ）アクリルアミド類；（メタ）アクリロニトリル類；ビニルエーテル類；イミド類；アミド類；無水物類；エステル類；エーテル類；カーボナート類；イソチオシアナート類；シラン類；シロキサン類；スルホン類；芳香族および脂肪族アルコール類；芳香族および脂肪族酸類；芳香族および脂肪族アミン類、
の１種以上から合成されるホモポリマーもしくはコポリマーである、請求項８又は９に記載の方法。
【請求項１１】
前記ポリマー物質が、ポリスチレンまたはポリ酢酸ビニルである、請求項１０に記載の方法。
【請求項１２】
前記界面活性剤が、非イオン性、陰イオン性、陽イオン性、又は両性イオン性である、請求項９〜１１のいずれか一項に記載の方法。
【請求項１３】
前記界面活性剤が３〜６のＨＬＢ値を有する、請求項９〜１２のいずれか一項に記載の方法。
【請求項１４】
前記界面活性剤が、エトキシル化トリグリセリド類；脂肪アルコールエトキシレート類；アルキルフェノールエトキシレート類；脂肪酸エトキシレート類；脂肪アミドエトキシレート類；脂肪アミンエトキシレート類；ソルビタンアルカノエート類；エチル化ソルビタンアルカノエート類；アルキルエトキシレート類；プルロニックス；アルキルポリグルコシド類；ステアロールエトキシレート類；アルキルポリグリコシド類；アルキルエーテルサルフェート類；アルキルエーテルカルボキシレート類；アルキルベンゼンスルホネート類；アルキルエーテルホスフェート類；ジアルキルスルホスクシネート類；アルキルスルホネート類；石けん類；アルキルサルフェート類；アルキルカルボキシレート類；アルキルホスフェート類；パラフィンスルホネート類；二級ｎ−アルカンスルホネート類；α−オレフィンスルホネート類；イセチオネートスルホネート類；脂肪アミン塩類；脂肪ジアミン塩類；第四級アンモニウム化合物類；ホスホニウム界面活性剤；スルホニウム界面活性剤；スルホキソニウム界面活性剤；アミノ酸（例えば、グリシン、ベタイン、アミノプロピオン酸等）のＮ−アルキル誘導体；イミダゾリン界面活性剤；アミンオキシド類；アミドベタイン類；およびこれらの混合物、から選択される、請求項９〜１３のいずれか一項に記載の方法。
【請求項１５】
前記均質混合物が油中水型エマルションである、請求項９に記載の方法。
【請求項１６】
前記エマルションの不連続相が前記エマルションの１０〜９５体積％を占める、請求項１５に記載の方法。
【請求項１７】
前記エマルションの不連続相が前記エマルションの２０〜６０体積％を占める、請求項１５に記載の方法。
【請求項１８】
前記エマルションの不連続相が、アルカン類；環式炭化水素類；ハロゲン化アルカン類；エステル類；ケトン類；エーテル類；揮発性環状シリコーン類；およびそれらの混合物、から選択される、請求項１５に記載の方法。
【請求項１９】
請求項１〜７のいずれか一項に記載の多孔質体を非水性媒体に曝すことによって形成された、ポリマー材料と界面活性剤とを含む溶液又は分散液。
【請求項２０】
前記親水性物質をその中に含む請求項５に記載の多孔質体を、非水性媒体に曝すことによって形成された、ポリマー材料、界面活性剤、および親水性物質を含む溶液もしくは分散液。
【手続補正２】
【補正対象書類名】明細書
【補正対象項目名】０００４
【補正方法】変更
【補正の内容】
【０００４】
本発明の第一の側面によれば、三次元オープンセル格子を含む、非水性媒体に溶解可能または分散可能な多孔質体であって、
（ａ）水非混和性の非水性媒体に溶解可能なポリマー材料 １０〜９５重量％、および
（ｂ）界面活性剤 ５〜９０重量％、
を含有し、
前記多孔質体は、水銀ポロシメトリーで測定した場合に少なくとも３ｍｌ／ｇの細孔容積を有する、多孔質体を提供する。
【手続補正３】
【補正対象書類名】明細書
【補正対象項目名】００２４
【補正方法】変更
【補正の内容】
【００２４】
本発明の別の側面によれば、三次元オープンセル格子を含む、非水性媒体に溶解可能または分散可能な多孔質体の製造方法であって、
前記多孔質体が、
（ａ）水非混和性の非水性媒体中に溶解可能なポリマー材料 １０〜９５重量％、および
（ｂ）界面活性剤 ５〜９０重量％、
を含有し、
前記多孔質体が（以下に説明する）水銀ポロシメトリーで測定した場合に少なくとも３ｍｌ／ｇの細孔容積を有し、
以下の工程：
（ａ）ポリマー材料と界面活性剤との液体媒体中の均質混合物を準備する工程、
（ｂ）前記液体媒体を急速凍結させるために有効な温度の液体寒剤を準備する工程、
（ｃ）前記液体媒体の凍結温度未満の温度で、前記液体媒体を急速凍結させるために有効な時間、前記液体媒体を前記液体寒剤で冷却する工程、および
（ｄ）凍結した前記液体媒体を凍結乾燥させて、昇華により前記液体媒体を除去することにより多孔質体を形成する工程、
を含む、製造方法を提供する。
【手続補正４】
【補正対象書類名】明細書
【補正対象項目名】００４６
【補正方法】変更
【補正の内容】
【００４６】
［実施例３］
ポリマー材料がポリスチレン（ＰＳ）である場合において、高度な多孔質体を製造するための実験を実施した。この粉末は、ポリマー約７７重量％および界面活性剤約２３重量％を含有していた。この粉末は、油中水型のエマルションを液体窒素中で凍結することによって調製した。このエマルションは、ＰＳを含有するシクロヘキサン連続相と水を含む水性相とを含んでいた。ジオクチルスルホコハク酸塩（ＡＯＴ）を界面活性剤として使用した。
ＰＳの１０％溶液を、ＰＳ（例えばPolysciences社 Ｍｗ＝３００００）をシクロヘキサンに添加することにより調製した。この溶液のサンプル（２ｍｌ）を、RW11型 Basic IKA パドル撹拌機で撹拌し、ＡＯＴ（０．３ｇ／ＰＳ溶液１ｍｌ）を添加し、続いて水（６ｍｌ）を添加して、７５体積％の不連続相を有するエマルションを形成した。
【手続補正５】
【補正対象書類名】明細書
【補正対象項目名】００５０
【補正方法】変更
【補正の内容】
【００５０】
ＰＳの１０％溶液を、ＰＳ（例えばPolysciences社 Ｍｗ＝３００００）をシクロヘキサンに添加することにより調製した。この溶液のサンプル（２ｍｌ）を、RW11型 Basic IKA パドル撹拌機で撹拌し、ＡＯＴ（０．０６ｇ）を添加し、続いて水（６ｍｌ）を添加して、７５体積％の不連続相を有するエマルションを形成した。上述したエマルションを、液体窒素中に置かれたビーカーに入れ、エマルションを凍結させた。ビーカー中のこの凍結したエマルションを凍結乾燥器内に一晩置いて、ビーカーの型で作られた多孔質成形体を得た。
【国際調査報告】
2007519787.tif 000004
2007519787.tif 000005
2007519787.tif 000006
2007519787.tif 000007
2007519787.tif 000008
2007519787.tif 000009